Brevet FR2448560A1 — publié le 19800905

Enduit de haute fidélité pour traitement de films magnétiques sonores. L'enduit objet de la présente invention se présente sous forme d'un mélange d'une viscosité appropriée au traitement des supports qu'il doit recouvrir. Sa couleur, son aspect comme sa fluidité peuvent varier dans des limites très étroites selon la destination et en fonction de la nature des supports. De nombreuses techniques ont été mises au point dans ce secteur particulier du revêtement des supports d'enregistrement du son et beaucoup de recherches sont poursuivies dans ce domaine. La présente invention a pour but d'obtenir un enduit qui offre des caractéristiques de fidélité et de permanence de l'enregistrement magnétique supérieures à celles mises actuellement sur le marché. En particulier la pressente permet de réaliser un enduit qui, tout en conservant une très haute fidélité de restitution sonore donne les meilleurs résultats avec les dispositifs de filtrage de bruits parasitaires, En outre cet enduit possède un coefficient d'élasticité très important permettant de l'appliquer sur la plupart des supports connus. Signalons sa bonne tenue à l'échauffement. Cet enduit peut etre réalisé en mélangeant par exemple les produits ci-après désignes en respectant l'ordre dtincorporation et les pourcentages de chaque matière ou sous mélange pour une préparation choisie. Produit n0 1 :pourcentage : 5,02% Solution de résine de vinyl - Copolymere de chlorure de vinyl et d'acétate de vinyl partiellement hydrolysé - Chlorure de vinyl à 91% - Alcool de vinyl à 6%. produit n0 2 : pourcentage : 0,7% Résine de polyuréthane - méthyl et hyl kétane soluble (viscosité 100/200 antipoisse) produit n0 3 : pourcentage : 0,79% Lécithine. Divers phosphatides tels que choline, céphaline et lipositol estérifié avec des acides gras tel que linoléic saturé et non saturé. Produit n0 4 : pourcentage : 0,63% Polymère thermoplastique de biphénol et epichlorohydrine. Produit n 5 : pourcentage : 0,63% Charbon : particule de 30 millionème d'une pureté de 98% et d'un PH 7. Produit n06 : pourcentage : 31,4% Copolymère de butadiène et d'acrylonitrile (33%) Produit n 7 : pourcentage : 23,58% Méthyle éthyl kétone. Produit n0 9 : pourcentage : 7,86% - Toluène. Produit n 10 : pourcentage : 5,02% - Xylène. Produit n 11 : pourcentage : 0,79% Sodium di-octyl - Sulfosuccinate actif 100% REVENDICATIONS 1) Composition d'un enduit -himique pour recouvrir les films polyester utilisés comme support pour les enregistrements magnétiques du son et sa reproduction caractérisé par le fait qu'il est composé par un mélange précédemment décrit. 2) Enduit caractérisé par sa très grande élasticité. 3) Enduit permettant une très haute fidèlité de reproductison. 4) Enduit caractérisé par sa bonne tenue à l'échauffement.